СПОСОБ ПОЛУЧЕНИЯ ТОНКОСВОДНОГО ПОРОХА

Способ получения сферического пороха, включающий перемешивание в воде 1 об.ч. компонентов пороха - высокоазотного пироксилина с условной вязкостью 1,0-4,0°Э или пороховой массы на его основе с 15-25 мас.% нитроглицерина, стабилизатора химической стойкости, приготовление порохового лака в 2,0-3,0 об.ч. этилацетата, соблюдая соотношение между объемами воды и порохового лака 0,5-0,8, диспергирование порохового лака с вводом эмульгатора в количестве 0,5-1,0 мас.% по отношению к воде, ввод сульфата натрия в количестве 0,5-2,5 мас.% к воде, удаление этилацетата, промывку, сортировку и сушку пороховых элементов, отличающийся тем, что, после удаления 0,15-0,20 об.ч. этилацетата температуру в реакторе снижают до 50-60°С, вводят 0,3-0,6 об.ч. возвратно-технологических отходов с размерами гранул 0,1-0,5 мм, перемешивают 20-30 мин, перераспределяя этилацетат, обезвоживают и проводят окончательное удаление растворителя отгонкой при подъеме температуры в реакторе до 92-95°С.